УСОВЕРШЕНСТВОВАННЫЕ МАТЕРИАЛЫ ДЛЯ БАЛЛИСТИЧЕСКОЙ ЗАЩИТЫ
PERFECTED MATERIALS FOR BALLISTIC PROTECTION

Настоящее изобретение относится к пакету, содержащему, по меньшей мере, один слой из комплексных нитей, применимому, в частности, для баллистической защиты. Сочетания, в которых слои комплексных нитей используются для обеспечения баллистической защиты, известны, например, из документа US 2005/153098. В данной публикации описаны уложенные в пакет слои, образованные элементами из нескольких слоев с перекрестным расположением комплексных нитей. Для защиты элементарных волокон от порчи при трении или во время использования на наружную сторону пакета наносят пленки из РЕТ (полиэтилентерефталат) и РС (поликарбонат).
Хотя уложенные в пакет слои из комплексных нитей известного уровня техники обнаруживают хорошие параметры баллистической защиты, себестоимость их производства часто очень высока, а процесс производства нужных нитей сложен и связан с большими затратами времени и средств.
Следовательно, существует потребность в альтернативных вариантах, которые проще и дешевле производить, и которые, при этом, обладают свойствами, делающими их пригодными для баллистической защиты.
Как ни удивительно, цель настоящего изобретения может быть достигнута при помощи пакета, включающего, по меньшей мере, один слой из комплексных нитей и, по меньшей мере, один слой из лент.
В настоящем описании термин «комплексная нить», ниже также употребляемый упрощенно как «нить», означает линейные структуры, состоящие из двух или более элементарных волокон, в принципе, бесконечной длины. Такие комплексные нити известны специалистам в данной области. В принципе, не существует ограничений количества элементарных волокон, образующих комплексную нить. Обычно, комплексная нить включает от 10 до 500 элементарных волокон, часть от 50 до 300 элементарных волокон.
Обычно, комплексные нити для баллистической защиты представляют собой нити, изготовленные из волокон сверхвысокомолекулярного полиэтилена (UHMWPE) или арамидных волокон (полипарафенилентерефталамид), однако, также могут быть использованы другие волокна с высокими технологическими показателями, упоминаемые ниже.
В контексте настоящего изобретения «слой из комплексных нитей» следует понимать как один слой из комплексных нитей (распределенных) в одном направлении.
Под термином «элемент с перекрестным расположением нитей» понимается, по меньшей мере, два слоя, в которых направление нитей отличается друг от друга на угол от 0 до 90°, то есть, нити этих слоев не параллельны друг другу.
Кроме того, термин «ламинат» означает сочетание, по меньшей мере, двух элементов с перекрестным расположением нитей гибким способом, например, соединение двух или более элементов с перекрестным расположением нитей посредством сшивания. В противоположность этому, термины «панель» или «пластина» означают сочетания двух или более элементов с перекрестным расположением нитей жестким способом, что может быть достигнуто, например, приложением к пакету элементов с перекрестным расположением нитей давления или нагревания.
Термин «лента» означает сильнотянутую разрезанную пленку, экструдированную монополимерную или экструдированную двухкомпонентную тянутую разрезанную пленку или соэкструдированую многослойную «одноволоконную» пленку, так называемую, SSE (твердофазно-экструдированную) сильнотянутую пленку, известную как, например, Tensylon, Pamaco и другие эквиваленты. Важно, что прочность пленки составляет от 50 сН/текс до 500 сН/текс, а отношение «толщина к ширине» лежит в диапазоне от 1:2 до 1:100000, предпочтительно, от 1:10 до 1:10000. Примеры пригодных пленок описаны в WO 2006/107197 и неопубликованных заявках настоящего Заявителя №№ РСТ ЕР 2007 008495, РСТ ЕР 2007 008500, РСТ ЕР 2007 008499 и РСТ ЕР 2007 008498.
Выражение «UD-0» (однонаправленный с углом 0°) означает один слой плоскопараллельно расположенных лент, например, расположенных в непосредственной близости друг от друга (плечо к плечу или бок о бок).
Слой «UD-брикет» состоит из двух слоев «UD-0» расположенных параллельно друг над другом со смещением, примерно, 50% ширины ленты.
Соответственно, элемент из перекрестно расположенных слоев UD-брикет представляет собой пакет, по меньшей мере, из двух слоев UD-брикет с ориентацией 0-90, где слои характеризуются направлениями, отличающимися друг от друга на угол от 0 до 90°, то есть, эти слои не параллельны друг другу.
Для изготовления лент предпочтительно используются полимеры, такие как РР, РЕ, HDPE, PET, PA, PPS, PBO, HDPP, UHMWPE, UHMWPP, HDPA, UHNMPA. Самыми распространенными полимерами для этих лент являются полиэтилен, полипропилен, РЕТ (полиэтилентерефталат), PEN (полиэтиленнафталат), полиамид, PPS (полифениленсульфид) и/или их смеси.
В контексте настоящего изобретения HDPE определяется как тянутый полиэтилен с молекулярным весом менее 1000000, предпочтительно, произведенный путем быстрого охлаждения расплава на вращающемся диске. UHMWPE может быть определен как полиэтилен с молекулярным весом более 1000000.
Настоящее изобретение состоит в обеспечении пакета слоев из комплексных нитей и лент в возможных сочетаниях.
Предпочтительно, пакет настоящего изобретения включает более двух индивидуальных слоев.
В предпочтительном варианте осуществления изобретения пакет включает один индивидуальный слой из лент, затем, слой из комплексных нитей и, снова, слой из лент, то есть, перемежающиеся слои из лент и комплексных нитей.
В еще одном предпочтительном варианте осуществления пакет настоящего изобретения включает небольшое число слоев из ленты одного типа, сопровождаемых небольшим числом слоев из комплексных нитей одного или более типа. В рамках настоящего изобретения термин «небольшое число слоев» следует понимать как 2-20 слоев, предпочтительно, 3-15 слоев, более предпочтительно, 5-10 слоев. Небольшое число слоев ленты может отличаться от небольшого числа слоев из комплексных нитей. Предпочтительно, число слоев из ленты и слоев из комплексных нитей одинаково.
В настоящее изобретение также входят сочетания описанных выше вариантов его осуществления.
Слой из ленты может присутствовать в форме UD-0 или как UD-брикет. И слой (слои) из комплексных нитей, и слой (слои) из лент могут присутствовать как двухслойный и/или многослойный элемент с перекрестным расположением нитей.
Слои из комплексных нитей могут состоять из семейства пара-арамидных комплексных нитей, известных и продаваемых под такими торговыми марками, как, например, Twaron, Kevlar, Heracron, Pycap или Artec, высокопрочных полиэтиленовых комплексных нитей, таких как Dyneema, Spectra или различные китайские комплексные нити из UHMWPE, высокопрочных комплексных нитей из стекла марок Е, R и S. Кроме того, применимы другие комплексные нити с высокими технологическими показателями, такие как углеродные комплексные нити, комплексные нити из высокопрочного базальта; комплексные нити из полибензоксазола (PBZO), комплексные нити из полибензотиазола (PBZT), комплексные нити из HDPA, комплексные нити из UHMWPA, комплексные нити из UHMWPP, комплексные нити из HDPP, комплексные нити из HDPE и т.д.; по существу, может быть использована любая высокопрочная комплексная нить с прочностью более 60 сН/текс, применяемая в промышленности для производства изделий баллистической защиты и «охраны жизни» или в сфере композиционных материалов.
Однако, является предпочтительным, чтобы элементарные волокна имели небольшой диаметр, предпочтительно, от 3 мкм до 50 мкм, даже более предпочтительно, от 5 до 30 мкм. Кроме того, в одном или более слое из комплексных нитей одно или более сочетание этих комплексных нитей может быть использовано совместно.
Одним из свойств пакета, соответствующего настоящему изобретению, является относительно малая адгезия между и/или с различными слоями, вызванная небольшим содержанием адгезива или смолы в этих слоях. Предпочтительным является содержание адгезива от 2% до 30%, более предпочтительно, от 5 до 12% по весу относительно общего веса пакета, что оставляет - даже под высоким давлением и при нагревании, например, при давлении пять МПа или больше и температуре 100°С или выше в процессе производства элемента с перекрестным расположением нитей, ламината или панели - некоторые или, лучше, большую часть элементарных волокон «несвязанными» с пакетом.
Предпочтительными адгезивами или смолами являются, например, решетчатые структуры Kraton, PU, Acrylics, но также и дисперсии EAA, EMA, EVA, OBC (олефиновый блоксополимер) (Infuse DOW) и т.д. или различные адгезивы с хлоропреном на основе растворителей/на основе воды и подобные им. Другие пригодные адгезивы могут быть подобраны из группы, в которую входят полиэтилен, сверхвысокомолекулярный полиэтилен, полипропилен, полиамид, полибутадиентерефталат и полиэтилентерефталат, полиэтиленнафталат, поливиниловый спирт, полифенилиденсульфид, сополимеры этих полимеров и их смеси. Кроме того, могут быть использованы сополимер этилена и алкилакрилата (ЕАА), сополимер этилена и винилацетата (EVA), сополимер этилена и бутилакрилата (ЕВА), сополимер этилена и метилакрилата (ЕМА), линейный полиэтилен низкой плотности (LLDPE), полиэтилены высокой плотности (HDPE), полиэтилены низкой плотности (LPDE). Также возможно использовать полиизобутилен (PIB) или полиуретан (PU) и их смеси. Материал адгезива или смолы может включать один из перечисленных материалов или смеси этих материалов.
Объемное соотношение слоев из комплексных нитей и слоев из ленты должно составлять от 1:99% до 99:1%, предпочтительно, от 30:70 до 70:30, наиболее предпочтительно, от 33:67% до 67:33%, что определяется заданными параметрами баллистической защиты и допустимым максимальным весом и, конечно, стоимостью единицы продукции.
Другими предпочтительными вариантами осуществления настоящего изобретения являются следующие пакеты, которые, в итоге, становятся элементами с перекрестным расположением слоев, ламинатами или панелями.
Пакет, включающий, по меньшей мере, один слой из лент HDPE и, по меньшей мере, один слой из арамидных комплексных нитей.
Пакет, включающий, по меньшей мере, один слой из лент HDPE и, по меньшей мере, один слой из комплексных нитей из UHMWPE.
Пакет, включающий, по меньшей мере, один слой из лент UHMWPE и, по меньшей мере, один слой из арамидных комплексных нитей.
Пакет, включающий, по меньшей мере, один слой из лент HDPE и, по меньшей мере, один слой из арамидных комплексных нитей и, по меньшей мере, один слой из комплексных нитей из UHMWPE.
Пакет, включающий, по меньшей мере, один слой из лент UHMWPE и, по меньшей мере, один слой из арамидных комплексных нитей и, по меньшей мере, один слой из комплексных нитей из UHMWPE.
Пакет, включающий, по меньшей мере, один слой из лент HDPE и, по меньшей мере, один слой из базальтовых комплексных нитей.
Пакет, включающий, по меньшей мере, один слой из лент UHMWPE и, по меньшей мере, один слой из базальтовых комплексных нитей.
Пакеты настоящего изобретения, а также получаемые в результате панели или ламинаты характеризуются усовершенствованными относительно материалов известного уровня техники технологическими показателями и/или сниженными затратами, поскольку ленты, в частности, полученные быстрым охлаждением из расплава на вращающемся диске, но также и другие, могут быть произведены с меньшими затратами, чем комплексные нити.
Пакеты, соответствующие настоящему изобретению, а также получаемые в результате ламинаты и панели, могут быть применены для баллистической защиты, а также в композиционных материалах, обособленно или в сочетании с другими материалами. Ламинаты могут быть использованы для мягких изделий баллистической защиты, таких как бронежилеты и т.д.
Панели могут быть использованы для жестких изделий баллистической защиты, таких как панели в легковых или грузовых машинах, вставки и т.д. Эти панели также могут быть использованы позади жесткой поверхности, по которой наносится удар, изготовленной, например, из металлов, сплавов металлов, стекловидных базальтовых волокон, стекловолокна и керамики, например, оксида алюминия, карбида бора.
Кроме того, два или более жестких слоя, по которым наносится удар (например, из керамики или стали), могут быть скомбинированы с двумя или более панелями, например, в виде слоистой конструкции, в которой жесткие слои, по которым наносится удар, перемежаются панелями.
Благодаря низкому содержанию адгезива в пакете, соответствующем настоящему изобретению, который, по своей природе, обладает относительно большой удельной поверхностью из-за множества элементарных волокон очень маленького диаметра, в сочетании с относительно небольшой удельной поверхностью лент, улучшается поглощение энергии удара за счет расслоения. Комплексные нити и ленты отделяются друг от друга при поражении, например, пулей, что обеспечивает поглощение и рассеяние энергии.
Возможным вариантом является соединение слоев друг с другом путем оплавления поверхности материала внутри пакета при наименьшей температуре плавления с целью соединения слоев в пакет.
Комплексные нити с высокими технологическими показателями, такие как UHMWPE и пара-арамид, как правило, более дорогие, чем, например, ленты из сильнотянутой разрезанной пленки, поэтому в некоторых «дешевых» вариантах применения их соотношение будет изменяться в сторону большей доли слоев из лент, позволяя уменьшить общую цену пакета и получаемых в результате панели или ламината.
Механические показатели лент из HDPE, характеризующихся прочностью на растяжение 1700 МПа (как показано в приводимом далее примере) ниже, чем механические показатели таких комплексных нитей, как Aramid (2800 МПа). Однако, может быть осуществлена аналогичная или почти такая же баллистическая защита, как и при использовании материалов известного уровня техники, на 100% состоящих из комплексных нитей.
Пример
Панель с весовым соотношение слоев UD-брикет из HDPE и элементов с перекрестным расположением нитей из арамидных комплексных нитей (распределенных) 50/50 может выдерживать, приблизительно, такую же энергию удара от попадания пули, как и панель такого же веса, полностью состоящая из арамидных комплексных нитей, благодаря эффекту относительного смещения и благоприятного рассеяния энергии панелью.
Пакет был создан следующим образом:
Пакет:
Адгезив 4 мкм
UD-брикет из HDPE (слой 80 г, 35 мкм HDPE 0°, адгезив 8 мкм, 35 мкм HDPE 0°)
Адгезив 4 мкм
Арамид 90-0 (слой 80 г, 38 г арамид 90°, адгезив 4 мкм, 38 г арамид 0°)
Адгезив 4 мкм
UD-брикет из HDPE (слой 80 г, 35 мкм HDPE 90°, фольга 8 мкм, 35 мкм HDPE 90°)
Адгезив 4 мкм
Арамид 0-90 (слой 80 г, 38 г арамид 0°, адгезив 4 мкм, 38 г арамид 90°).